Brevet FR2799207A1 — publié le 20010406

La présente invention se rapporte à des perfectionnements développés dans un processus de tannage de cuir qui utilise un nouveau procédé d'amenee graduelle des matières de tannage dans le bain de tannage au moyen récipient perméable aux liquides du bain et qui est en totalité introduit dans ce bain. procédés traditionnels de tannage de cuir dans des cuves n'ont pas subi variations technologiques importantes ces dernières années. Fondamentalement, les cuirs précédemment conditionnes sont soumis à un contact avec des solutions de tannage pendant une période de temps appropriée, cette période de temps variant selon l'objet traité. La concentration des bains de liqueurs de tannage détermine les caractéristiques finales du cuir. De meilleurs résultats sont obtenus lorsque les liqueurs de tannage ont leur concentration qui augmente graduellement dans le système, en d'autres termes lorsque ces liqueurs apportent au cuir une quantité adéquate de matière de tannage pendant tout le procédé. Cette quantité idéale de matière de tannage ne peut pas être très faible, ou ceci provoque un retard dans le procédé, et elle ne peut pas non plus être très élevée car cela nuirai fatalement à sa pénétration dans le substrat. Actuellement, les matières végétales de tannage sont ajoutées au système sous trois formes principales qui sont - forme liquide, - forme solide (sous forme de blocs) - forme de poudre. Dans tous les trois cas ci-dessus, il y a lieu de garantir une alimentation en matiere de tannage sous une forme graduelle, en augmentant sa quantité dans le bain selon une courbe caractéristique pour chaque type de cuir à tanner. conséquent, le contrôle de l'apport de matière de tannage dans les procédés tannage végétal détermine les caractéristiques finales de l'objet ainsi que sa rationalisation. L'addition de type traditionnel de matière végétale tannage dans des systèmes statiques de tannage (dans des cuves) est réalisée en augmentant les pourcentages de la matière végétale de tannage (2%, etc.), de manière à éviter le "sur-apport" de matière de tannage. Pour cela, différentes pesées de la matière de tannage sont nécessaires, ainsi que le contrôle de son addition dans le bain l'intermédiaire de compteurs, de manière à empêcher la répétition d'une addition précédente ou un oubli d'une de celles-ci. La survenance ce que l'on appelle un tannage "mort", provoqué par le "sur- apport" localise de matière de tannage est encore fréquente. L'un objectifs de la présente invention est un procédé de tannage qui assure dissolution contrôlée des extraits de poudre végétale directement ' l'intérieur des cuves de tannage sans la nécessité d'ouvrir le récipient contenant la matière de tannage. Ceci est obtenu par l'utilisation d'un récipient selon l'invention pour le conditionnement de l'extrait végétal de tannage et qui fabriqué avec une matière perméable aux liquides du bain, ce qui permet dissolution de son contenu dans la cuve. La nature perméable du récipient assure une dissolution graduelle contrôlée de matière de tannage en poudre directement dans les cuves tannage. Ce procédé permet à la concentration de matière de tannage bains d'être augmentée conformément à une valeur prédéterminée pour chaque type d'objet en cours de traitement, sans que se produise le risque ilsur-apport" matière de tannage, ce qui pourraît alors compromettre pénétration la matière de tannage dans les cuirs. Avec une telle addition graduelle et contrôlée, l'apport de matière de tannage (totalité des matières solides) peut également être constant, car l'équilibre entre l'absorption de la matière de tannage par les cuirs et l'apport de matière de tannage, peut être effectué de manière parfaite par la détermination de la quantité de récipients à ajouter aux cuves de tannage. Les avantages du procédé de tannage de cuir qui utilise le récipient perméable selon la présente invention, par rapport aux procédés de type traditionnel d'amenée de matière de tannage, sont les suivants : - simplicité et sécurité dans la commande effective de l'apport, en ne présentant aucun risque de "sur-apport" de matière de tannage - l'addition la matière de tannage est effectuée directement à l'aide du récipient, ce garantit la dissolution graduelle de la matière de tannage et élimine nécessité des additions séquentielles ; - on évite l'agitation fréquente du système car la dissolution de matière tannage est constante jusqu'à ce que le récipient soit complètement vidé -, - est présenté aucune variation de poids de la matière tannage, comme au contraire le cas de la matière de tannage sous forme de blocs et qui peut atteindre jusqu'à 1 % de variation -1 - rationalisation du procédé de tannage, en évitant pesées constantes, comme cela se produit avec l'utilisation de matières tannage sous forme de poudres ou de liquides - ces pesées constituent en effet la plus grande source d'erreur dans les procédés de tannage de ce type fait de leur imprécision et du risque de non-fonctionnement - par l'utilisation procédé selon l'invention, le nombre de récipients ajoutés au système (sans la nécessité de pesées) assure l'apport idéal de matière de tannage , - élimination des risques de "sur-apport" de matière de tannage du fait de la perméabilité de la matière utilisée pour le récipient, ce qui garantit une courbe dissolution adéquate de la matière de tannage -, - réduction significative du risque de tannage "mort" provoqué par un "sur-apport" de matière de tannage, ce qui est résolu par la dissolution graduelle apportée par le récipient , - permet l'utilisation de matières de tannage également dans des tambours, qui n'est pas possible pour les matières de tannage végétal sous forme produits solides car, dans ce cas, le récipient perméable peut être amené a ouvrir en permettant le retrait du produit comme pour un récipient de type habituel. Conformément à l'invention, le procédé de tannage de cuir applicable dans un tannage de type statique (dans des cuves) ou dans des tambours utilise matière de tannage en poudre et est caractérisé ce qu'il comprend la dissolution graduelle et automatique de la matière de tannage en poudre à l'intérieur du bain pendant tout le procédé de tannage, qui est déterminé par la nature perméable de la matière avec laquelle est réalisé le récipient, qui maintient la matière de tannage en poudre et qui est incorporé au bain de tannage en même temps que son contenu. Conformément à d'autres caractéristiques de l'invention - la matière perméable avec laquelle est réalisé le récipient est une matière non tissée ; - la matiere non tissée est formée de filaments de polypropylène - la matiere non tissée est formée de filaments de polyester. L'invention s'étend également à un récipient perméable pour une amenée graduelle de matière de tannage dans des procédés tannage de type statique (dans des cuves) ou dans des tambours et utilisent une matière de tannage en poudre, caractérisé en ce que le récipient est réalisé en une matière perméable aux liquides du bain de tannage et incorporé en même temps la matière de tannage en poudre dans le bain tannage en vue d'une dissolution graduelle de cette matière. Selon d'autres caractéristiques de l'invention - la matiere perméable dont est réalisé le récipient est matière non tissée -, - la matière non tissée est formée de filaments de polypropylène , - la matière non tissée est formée de filaments de polyester. Ainsi, la matière perméable qui constitue le récipient est préférence une matière tissée. En particulier, les matières non tissées utilisées pour la réalisation du récipient sont constituées par des filaments continues thermosoudés qui assurent une bonne résistance au déchirage aux efforts de traction. Des matières non tissées réalisées à partir de ilaments de polypropylène sont notamment appropriées pour la fabrication du récipient selon l'invention. Des filaments de polyester peuvent également être utilisés pour former le récipient de l'invention. L'invention sera mieux comprise, et d'autres buts, caractéristiques, détails et avantages de celle-ci apparaîtront plus clairement la description explicative qui va suivre faite en référence au dessin schématique annexé donné uniquement à titre d'exemple illustrant un mode réalisation de l'invention et dans lequel la figure unique est un graphique permettant de bien comprendre l'invention. En se référant maintenant à la figure, celle-ci est graphique qui compare les courbes de dissolution pour : une matière de tannage sous forme solide (courbe 1), une matière de tannage sous forme d'extraits de matière végétale de tannage en poudre (courbe 2) ajoutés de manière libre au système, et une matière de tannage sous forme d'extraits de matière végétale de tannage en poudre ajoutés au système en même temps que le récipient qui les contient (courbe 3), tel que préconisé par la présente invention. Conformément à l'invention, la dissolution de la matière de tannage se trouvant à l'intérieur du récipient est déterminée par la nature perméable de la matière utilisée dans sa fabrication. De préférence, cette matière est une matière non tissée constituée de filaments continus thermosoudés qui assure une meilleure résistance au déchirage et aux efforts de traction. En particulier, les matieres non tissées utilisées peuvent être réalisées à partir de filaments de polypropylène. Des filaments de polyester peuvent également être employés pour le récipient de l'invention. différentes courbes de la figure montrent le taux de dissolution de la matière tannage, la concentration de la totalité des matières solides de tannage TS) qui sont présentes dans le bain étant donnée en ordonné en fonction temps figuré en abscisse. De manière que le résultat de l'expérience soit cohérent, du cuir n'a pas été ajouté au système car celui-ci absorberait la matière solide, en modifiant le taux de dissolution des matières de tannage compromettrait donc leur comparaison. Il doit etre souligné que la courbe 3 du graphique illustré à la figure, laquelle représente la dissolution de la matière de tannage dans la disposition selon l'invention, est également fonction des caractéristiques de la matière perméable avec laquelle est réalisé le récipient. Par conséquent, la dissolution de la matière de tannage conditionnée dans le récipient peut etre affectée par les caractéristiques de la matière perméable, telle , entre autres, l'épaisseur, la porosité, la densité ainsi que la matière filaments de cette matière. L'équilibre de l'apport de matière de tannage déterminé par le pourcentage de la totalité des matières solides présentes dans le bain. Après l'incorporation des cuirs, préalablement conditionnés en du tannage, commence alors l'absorption de la matière de tannage, qui diminue la concentration des matières solides du bain. Le maintien du pourcentage des matières solides présentes est alors effectué par l'intermédiaire de la dissolution graduelle du produit restant dans le récipient. La quantité des récipients utilises varie selon la charge (en kilo) des cuirs présents dans le système. L'exemple donné ci-après permet une meilleure appréciation et une meilleure compréhension de l'objet de l'invention, en soulignant ses caractéristiques et les avantages qu'elle présente. EXEMPLE 4 échantillons de cuir traités en vue du tannage 4,2) provenant du même animal été soumis à un procédé de tannage type statique (dans des cuves). tels échantillons ont été découpés en morceaux de surfaces égales et de meme épaisseur (4,5 mm). L'échantillon A a été soumis au tannage avec extrait de tannage d'acacia en poudre. L'échantillon B a été soumis au tannage avec extrait de tannage d'acacia sous forme liquide (avec une concentration approximative de 50%). L'échantillon C a été soumis au tannage avec extrait de tannage d'acacia sous forme solide. L'échantillon D a été soumis au tannage avec un extrait végétal de tannage d'acacia conditionné dans le récipient perméable selon la présente invention. Pour le tannage, on a utilisé un volume de bain 600% du poids des échantillons. Un tel volume d'eau était suffisant pour les échantillons soient complètement immergés. La concentration utilisée était de 6' Bé (Baumé), la concentration pendant les 2 premières heures ayant été de 30 Bé. Pour un but de comparaison, la quantité d'extrait de tannage utilisée pour obtenir les 30 Bé dans les 2 premières heures a été ajoutée en une seule fois. La quantité d'extrait de tannage a varié selon sa concentration en matière solide totale. Les résultats du tannage des échantillons ont été les suivantes - ECHANTILLON A (avec addition de matière de tannage en poudre) - après l'addition, la concentration atteinte a été immédiatement de 3' Bé -1 après 2 heures, on a observé une pénétration d'approximativement 10% des deux câtés du cuir (croute et fleur) ; - ECHANTILLON B (avec addition de matière de tannage sous forme liquide) - les mêmes résultats ont été obtenus que pour l'échantillon ci-dessus avec une pénétration d'approximativement 10% sur la croûte et la fleur -, - ECHANTILLON C (tannage sous forme de blocs) - n'a pas présenté une dilution suffisante pour atteindre les 30 Bé dans les 2 premières heures, cela parce que la dilution partielle de la matière de tannage dans le cuir était inférieure à 6% ; - ECHANTILLON D (matière de tannage en poudre dans un récipient perméable conformément à l'invention) - on a obtenu une dilution complète et la pénétration l'extrait végétal était légèrement supérieure à celui échantillons précédents, en atteignant approximativement 15%. Après la période initiale de 2 heures, la concentration a été augmentée à 60 Bé et maintenue à cette valeur jusqu'à ce que les échantillons aient présenté un tannage transversal de 100%. CONCLUSIONS 1. En ce concerne l'addition des matières de tannage sous forme poudres ou liquides (échantillons A et B) - le nombre d'additions a légèrement supérieur à ceux des échantillons C (blocs) et D (invention). Afin conserver la concentration de 60 Bé, l'addition a été effectuée pratiquement chaque heure, La durée du tannage a été de 4 jours. Il. En ce qui concerne l'addition des matières de tannage sous forme de blocs (échantillon C) - on a obtenu une variation dans la courbe de dissolution provoquée par la variation de la concentration des matières solides. pénétration a été totale en 3 jours et demi. 111. En ce qui concerne l'échantillon D - on n'a obtenu aucune variation significative dans la courbe de dissolution. La concentration du bain a été dans ce cas facilement contrôlée. Le tannage total a été obtenu en 3 jours avec tannage transversal de 100%. Il a ainsi été observé que l'addition de matière de tannage en poudre contenue dans le récipient perméable, conformément à la présente invention, avait pour résultat un tannage plus uniforme et une réduction sensible de l'addition de matière de tannage. Le pourcentage d'extrait de tannage restant dans les cuves était inférieur du fait que l'absorption de la ière de tannage était supérieure. L'analyse ultérieure du degré de tannage 4 échantillons a montre une amélioration de 5% dans l'échantillon D, qui indique une meilleure fixation de la matière de tannage dans le cuir. La loration des cuirs n'a été observée. En effet, celle-ci est inhérente à la leur de l'extrait de tannage utilisé. 'invention n'est pas limitée à l'exemple de réalisation illustré et représenté en détails cars diverses modifications peuvent être apportées sans sortir de son cadre tel qu'indiqué dans les revendicati annexées. En particulier, le procédé de tannage selon l'invention peut également être utilisé dans des tambours. REVENDICATIONS Procédé de tannage de cuir applicable dans un tannage de type statique (dans des cuves) ou dans des tambours, utilisant une matière tannage en poudre, caractérisé en ce qu'il comprend la dissolution graduelle automatique de la matière de tannage en poudre à l'intérieur du bain pendant tout le procédé de tannage, ce qui est déterminé par lanature perméable de matière avec laquelle est réalisé le récipient qui maintient la matière tannage en poudre et qui est incorporé au bain de tannage en même temps que contenu. . Procédé pour le tannage de cuir selon la revendication 1, caractérisé en ce la matière perméable avec laquelle le récipient est réalisé est matière non tissée. Procédé pour le tannage de cuir selon la revendication 2, caractérisé en ce la matière non tissée est formée de filaments de polypropylène. Procédé pour le tannage de cuir selon la revendication 2, caractérisé en ce la matière non tissée est formée de filaments de polyester. Récipient perméable pour une amenée graduelle de matière tannage dans des procédés de tannage statique (dans des cuves) ou dans tambours utilisant une matière de tannage en poudre, caractérisé en ce que récipi est réalisé en une matière perméable aux liquides du bain de tannage et incorporé en même temps que la matière de tannage en poudre dans bain tannage en vue d'une dissolution graduelle de cette matière. . Récipient perméable pour une amenée graduelle de matière de tannage selon la revendication 5, caractérisé en ce que la matière perméable dont réalisé le récipient est une matière non tissée. Récipient perméable pour une amenée graduelle de matière de tannage selon la revendication 6, caractérisé en ce que la matière non tissée est formée de filaments de polypropylène. 8. Récipient perméable pour une amenée graduelle de matière de tannage selon la revendication 6, caractérisé en ce que la matière non tissée est formée de filaments de polyester.